ДЕМПФЕР НА ВОДНОЙ ОСНОВЕ

1. Композиция на основе латекса, включающая в себя:
латекс в количестве между 20 мас.% и 40 мас.% по отношению к общей массе композиции; и
по меньшей мере, один наполнитель в количестве между 45 мас.% и 70 мас.% по отношению к общей массе композиции, в которой указанная композиция образует микротрещины, обладающие шириной менее чем 1 мм на ее поверхности или внутри нее.
2. Композиция по п.1, в которой указанный латекс обладает средним размером частиц в интервале от 1000 до 5000 Å.
3. Композиция по п.1, в которой указанные микротрещины образуются при высушивании или вулканизации композиции.
4. Композиция по п.1, в которой указанный латекс присутствует в количестве в интервале от 28 мас.% до 35 мас.% по отношению к общей массе композиции.
5. Композиция по п.1, в которой указанный латекс присутствует в количестве в интервале от 30 мас.% до 34 мас.% по отношению к общей массе композиции.
6. Композиция по п.1, в которой указанный наполнитель включает, по меньшей мере, один наполнитель глину - в количестве между 0,8 мас.% до 2,5 мас.% по отношению к общей массе композиции.
7. Композиция по п.6, в которой наполнитель глина состоит из глины аттапульгит.
8. Композиция по п.6, дополнительно включающая в себя диспергатор в количестве между 0,1 мас.% до 1 мас.% по отношению к общей массе композиции.
9. Композиция по п.8, дополнительно включающая в себя поверхностно-активное вещество в количестве, по меньшей мере, 0,15 мас.% по отношению к общей массе композиции.
10. Композиция по п.1, в которой указанный латекс включает в себя материал, выбираемый из группы, состоящей из акриловых сополимеров, винилакрилов и их комбинаций.
11. Композиция по п.10, в которой указанный латекс обладает температурой стеклования в интервале между 0°С до 50°С.
12. Композиция по п.1, в которой указанные микротрещины способствуют выделению воды при высушивании или вулканизации.
13. Композиция на основе латекса, включающая в себя:
латекс в количестве между 20 мас.% до 40 мас.% по отношению к общей массе композиции, в которой указанный латекс обладает средним размером частиц в интервале от около 1000 до около 5000 Å; и
по меньшей мере, один наполнитель в количестве между 45 мас.% до 70 мас.% по отношению к общей массе композиции, в которой указанная композиция образует микротрещины, обладающие шириной менее чем 1 мм на ее поверхности или внутри нее при высушивании или вулканизации.
14. Композиция по п.13, в которой указанный латекс присутствует в количестве в интервале от 28 мас.% до 35 мас.% по отношению к общей массе композиции.
15. Композиция по п.13, в которой указанный латекс присутствует в количестве в интервале от 30 мас.% до 34 мас.% по отношению к общей массе композиции.
16. Композиция по п.13, в которой указанный наполнитель включает, по меньшей мере, один наполнитель - глину в количестве между 0,8 мас.% до 2,5 мас.% по отношению к общей массе композиции.
17. Композиция по п.16, в которой наполнитель - глина состоит из глины аттапульгит.
18. Композиция по п.16, дополнительно включающая в себя диспергатор в количестве между 0,1 мас.% до 1 мас.% по отношению к общей массе композиции.
19. Композиция по п.18, дополнительно включающая в себя поверхностно-активное вещество в количестве, по меньшей мере, 0,15 мас.% по отношению к общей массе композиции.
20. Композиция по п.13, в которой указанный латекс включает в себя материал, выбираемый из группы, состоящей из акриловых сополимеров, винилакрилов и их комбинаций.
21. Композиция по п.20, в которой указанный латекс обладает температурой стеклования в интервале между от 0 до около 50°С.
22. Композиция по п.13, в которой указанные микротрещины способствуют выделению воды при высушивании или вулканизации.
23. Способ образования композиции на основе латекса, включающий в себя:
предоставление латекса в количестве между 20 мас.% до 40 мас.% и обладающего средним размером частиц между 1000 и 5000 Å;
предоставление, по меньшей мере, одного наполнителя в количестве между 45 мас.% до 70 мас.%; и
комбинирование указанного латекса и указанного, по меньшей мере, одного наполнителя; и
высушивание или вулканизацию композиции, в которой микротрещины, обладающие шириной менее чем 1 мм, образуются на поверхности композиции или внутри нее.
24. Способ по п.23, в котором указанный наполнитель включает, по меньшей мере, один наполнитель глину в количестве между 0,8 мас.% до 2,5 мас.% по отношению к общей массе композиции.
25. Способ по п.24, дополнительно включающий в себя предоставление диспергатора в количестве между 0,1 мас.% до 1 мас.% по отношению к общей массе композиции.
26. Способ по п.25, дополнительно включающий в себя предоставление поверхностно-активного вещества в количестве, по меньшей мере, 0,15 мас.% по отношению к общей массе композиции.
27. Способ по п.23, в котором указанный латекс включает в себя материал, выбираемый из группы, состоящей из акриловых сополимеров, винилакрилов и их комбинаций.
28. Способ по п.27, в котором указанный латекс обладает температурой стеклования в интервале между 0°С до 50°С.
29. Способ по п.23, в котором указанные микротрещины способствуют выделению воды при высушивании или вулканизации.
30. Способ образования демпфера, включающий в себя:
смешение латекса и, по меньшей мере, одного наполнителя с образованием композиции на основе латекса;
нанесение указанной композиции на подложку; и
вулканизацию указанной композиции;
в котором указанная композиция образует множество микротрещин, обладающих шириной менее чем 1 мм, на ней или внутри нее, чтобы способствовать выделению воды из указанной композиции.
31. Способ по п.30, в котором указанный латекс присутствует в количестве между 20 мас.% до 40 мас.% по отношению к общей массе композиции и обладает средним размером частиц между 1000 и 5000 Å.
32. Способ по п.30, в котором указанный, по меньшей мере, один наполнитель присутствует в количестве между 45 мас.% до 70 мас.% по отношению к общей массе композиции.